ТЕПЛОИЗОЛЯЦИОННЫЙ БЛОК

ТЕПЛОИЗОЛЯЦИОННЫЙ БЛОК
Полезная модель относится к производству теплоизоляционных материалов и может быть использована для изготовления теплоизоляционных блоков для применения их в ограждающих конструкциях.
Наиболее близким по технической сущности и достигаемому результату к заявленному являются блоки теплоизоляционные из пеностекла (1),основным компонентом которого является жидкое стекло. При производстве пеностекла осуществляется выпаривание влаги из жидкого стекла путем воздействия больших температур в течении длительного времени.Блоки из пеностекла обладают хорошими теплоизоляционными, прочностными и звукоизоляционными свойствами.Однако значительные энергозатраты при производстве являются существенным недостатком данных теплоизоляционных блоков.Кроме того плотность блоков из пеностекла составляет от 200кг/мЗ,а теплопроводность порядка 0.085 ВТ/(мк).
Заявляемая Полезная модель направлена на получение теплоизоляционного материала, характеризующегося хорошими теплоизоляционными свойствами при достаточной прочности и малыми энергозатратами.
Сформулированная задача решается за счет того,что при изготовлении теплоизоляционного материала на основе жидкого стекла вводятся компоненты,позволяющие с помош ю химической реакции обеспечить удаление воды из жидкого стекла с последующим самоотверждением материала.При этом получаемый теплоизоляционный материал имеет пористость в объеме до 60% ,что позволяет снизить плотность и улучшить его теплозащитные свойства.Таким образом предлагаемый способ изготовления теплоизоляционнго материала делает возможным получение высокоэффер:тивной теплоизоляции с помопгью применения в качестве компонентов к жидкому стеклу ф-гплсилиция и эгирина при следующих соотношениях - 1:0.9:0.1.
При изготовлении теплоизоляционного материала в жилкое стекло вводят последовательно феррасилиций и эгирин в виде тонко помолотого порошка, тщательно перемешивают и разливают в формы. Далее процесс удаления воды из жидкого стекла происходит в течении 3 часов без прогрева-естественное влагоудаяение либо разогрев формы с составом в течении 15 минут при температуре 120 градусов.
Пример состава: смешивают 45мас. жидкого клея с 8мас. эгирина, а затем вводят 47мас. феррасилиция.Плотность теплоизоляционного блока выше названного состава 1бОкг/мЗ,прочность на сжатие 3.7кгС/СМ2,коэффициент теплопроводности 0.047Вт/м.К.
Получаемый теплоизоляционный материал ЭКОЖТ прост в изготовлении,характеризуется хорошими теплоизоляционными свойствами при надежной прочности и кроме того обладает прекрасными огнезащитными свойствами.
1.Журнал Строительные материалы Н.И.Мозгалев Эффективные теплоизоляционные блоки из пеностекла,1997г.N7,с.8.
Автор  /Звягина А.И./